하 기 표 1 에 요약 된 바 와 같이 , 상용 PP 공중 합체 를 하나 이상 의 첨가제 로 처리 하 여 다수 의 폴리프로필렌 기반 복합 재료 제제 를 제조 하 였 다 . 참고 샘플 1 은 60 중량 % 의 다우 DS 6 D 2 ( PP 공중 합체 ) 와 30 중량 % 제트 필 ® 700 C ( 활석 광물 ) 및 10 중량 % 의 인게이지 ™ 8200 ( 폴리올레핀 엘라스토머 ) 를 배합 하 여 제조 하 였으며 , 이 는 사출 성형 에 사용 되 는 전형 적 인 중합체 를 대표 한다 . 샘플 2 는 70 중량 % 의 비스타 맥스 ™ 3588 FL ( PP 공중 합체 ) 과 30 중량 % 의 HAR ® T 84 ( 활석 광물 ) 를 배합 하 여 제조 하 였 다 . 샘플 3 은 70 중량 % 의 비스타 맥스 ™ 3588 FL ( PP 공중 합체 ) 과 30 중량 % 의 나일 라이트 5 ( 규회석 광물 ) 를 배합 하 여 제조 하 였 다 . 샘플 4 는 60 중량 % 의 비스타 맥스 ™ 3588 FL ( PP 공중 합체 ) 과 40 중량 % 의 팀 렉스 ® KS 44 ( 흑연 ) 를 배합 하 여 제조 하 였 다 . 샘플 5 는 82 중량 % 의 비스타 맥스 ™ 3588 FL ( PP 공중 합체 ) 과 18 중량 % 의 엔 사코 ® 250 G ( 카본 블랙 ) 을 배합 하 여 제조 하 였 다 .